ЦЕОЛИТНЫЕ АДСОРБЕНТЫ БЕЗ СВЯЗУЮЩЕГО, СПОСОБЫ ИХ ПОЛУЧЕНИЯ И АДСОРБЦИОННЫЕ ПРОЦЕССЫ РАЗДЕЛЕНИЯ С ИХ ИСПОЛЬЗОВАНИЕМ

1. BaKX цеолитный адсорбент без связующего, содержащий:
первый цеолит X с мольным отношением диоксида кремния к оксиду алюминия от 2,0 до 3,0;
цеолит X полученный из связующего, при этом отношение цеолита X полученного из связующего к первому цеолиту X составляет от 10:90 до 20:80 по массе; и
барий и калий на катионообменных участках BaKX цеолитного адсорбента без связующего, причем содержание калия составляет от 0,9 до 1,5% масс. от BaKX цеолитного адсорбента без связующего, а содержание бария составляет от 30 до 34% масс. от BaKX цеолитного адсорбента без связующего.
2. BaKX цеолитный адсорбент без связующего по п. 1, в котором мольное отношение диоксида кремния к оксиду алюминия в цеолите X полученном из связующего составляет от 2,0 до 2,2.
3. BaKX цеолитный адсорбент без связующего по п. 1, в котором содержание натрия в BaKX цеолитном адсорбенте без связующего составляет менее 0,15% масс. от BaKX цеолитного адсорбента без связующего.
4. BaKX цеолитный адсорбент без связующего по п. 1, в котором потери при прокаливании (LOI) при 900°C составляют от 4 до 7% масс. от BaKX цеолитного адсорбента без связующего.
5. Способ получения BaKX цеолитного адсорбента без связующего, включающий:
формирование агломератов, имеющих ионообменные участки, сформированных из цеолита X, имеющего мольное отношение диоксида кремния к оксиду алюминия от 2,0 до 3,0, связующего из каолиновой глины и карбоксиметилцеллюлозы, причем отношение цеолита X к связующему из каолиновой глины составляет от 80:20 до 90:10 по массе;
активацию агломератов для превращения связующего из каолиновой глины в связующее из мета-каолиновой глины;
разложение карбоксиметилцеллюлозы;
превращение связующего из мета-каолиновой глины в цеолит X полученный из связующего;
обмен ионообменных участков на барий и калий для получения BaKX цеолитного адсорбента без связующего с содержанием калия от 0,9 до 1,5% масс. от BaKX цеолитного адсорбента без связующего и содержанием бария от 30 до 34% масс. от BaKX цеолитного адсорбента без связующего; и
сушку BaKX цеолитного адсорбента без связующего.
6. Способ по п. 5, в котором стадия формирования агломератов включает объединение цеолита X, связующего из каолиновой глины и карбоксиметилцеллюлозы, причем количество карбоксиметилцеллюлозы составляет не более 5% масс. от общей массы связующего из каолиновой глины и цеолита X.
7. Способ по п. 5, в котором стадия формирования агломератов включает формирование агломератов с цеолитом X имеющим мольное отношение диоксида кремния к оксиду алюминия от 2,3 до 2,7.
8. Способ по п. 5, в котором стадия ионного обмена на ионообменных участках включает снижение количества натрия на ионообменных участках для получения BaKX цеолитного адсорбента без связующего с содержанием натрия менее 0,15% масс. от BaKX цеолитного адсорбента без связующего.
9. Способ по п. 5, в котором стадия активации агломератов включает нагрев агломератов до температуры от 625 до 700°C и стадия превращения связующего из мета-каолиновой глины в цеолит X полученный из связующего включает щелочную варку связующего из мета-каолиновой глины водным раствором гидроксида щелочного металла.
10. Способ адсорбционного выделения пара-ксилола из исходной смеси, содержащей по меньшей мере один другой C8 ароматический изомер, включающий:
контактирование смеси сырья с BaKX цеолитным адсорбентом без связующего по любому из пп. 1-4;
сорбцию пара-ксилола BaKX цеолитным адсорбентом без связующего;
удаление менее селективно адсорбированной части сырья от контакта с BaKX цеолитовым адсорбентом без связующего в виде потока рафината; и
извлечение пара-ксилола из BaKX цеолитного адсорбента без связующего десорбцией десорбентом.